(57)【要約】【課題】環境、人体へ悪影響を与え難い溶媒を用い、耐熱性、耐薬品性及び耐溶剤性に優れたポリアミドイミド樹脂の合成方法を提供することにある。【解決手段】尿素結合を有する溶媒中で、（１）ジイソシアネート化合物と、（２−ａ）酸無水物基を有する３価のカルボン酸誘導体とを重合させて得られるポリアミドイミド樹脂の合成方法。【選択図】なし【特許請求の範囲】
【請求項１】
尿素結合を有する溶媒中で、（１）ジイソシアネート化合物と、（２−ａ）酸無水物基を有する３価のカルボン酸誘導体とを重合させて得られるポリアミドイミド樹脂の合成方法。
【請求項２】
前記（１）成分及び（２−ａ）成分に、さらに（２−ｂ）ジカルボン酸化合物又はジオール化合物の少なくとも１以上を重合成分として加える請求項１記載のポリアミドイミド樹脂の合成方法。
【請求項３】
前記（１）成分及び（２−ａ）成分に、さらに（２−ｃ）酸無水物基を２個有する４価のカルボン酸誘導体を重合成分として加える請求項１又は２記載のポリアミドイミド樹脂の合成方法。
【請求項４】
前記溶媒が、下記化学式（Ａ）で示す構造のものである請求項１乃至３の何れか一項記載のポリアミドイミド樹脂の合成方法。
【化１】
2014031420.tif 000009
（式中、Ｒ1は炭素数が１から９の飽和炭化水素基を示す。ｎは、１から１０の整数を示す。）
【請求項５】
前記化学式（Ａ）において、Ｒ1が、炭素数１から３の飽和炭化水素基であり、ｎが２から５である請求項４記載のポリアミドイミド樹脂の合成方法。
【請求項６】
前記（２−ａ）酸無水物基を有する３価のカルボン酸誘導体が、化学式（Ｂ）で示される化合物のうちの何れか１種以上である請求項１乃至５の何れか一項記載のポリアミドイミド樹脂の合成方法。
【化２】
2014031420.tif 000010
（ただし、式（Ｉ）中、Ｘは−ＣＨ2−、−ＣＯ−、―ＳＯ2―、又は−Ｏ−を示す。）
【請求項７】
前記（１）成分が、化学式（Ｃ）で示される化合物のうちの何れか１種以上である請求項１乃至６の何れか一項記載のポリアミドイミド樹脂の合成方法。
【化３】
2014031420.tif 000011
（ただし、式中、ＸはＯ、又はＣＨ2を示す。）
【請求項８】
請求項１乃至７の何れか一項記載のポリアミドイミド樹脂の合成方法によって得られるポリアミドイミド樹脂。
【請求項９】
前記ポリアミドイミド樹脂の数平均分子量が１０，０００〜７５，０００である請求項８記載のポリアミドイミド樹脂。
【請求項１０】
請求項１乃至７の何れか一項記載のポリアミドイミド樹脂の合成方法によって得られるポリアミドイミド樹脂を尿素結合を有する溶媒に溶解したワニス。
【請求項１１】
前記溶媒が上記化学式（Ａ）で示す構造のものである請求項１０記載のワニス。
【請求項１２】
前記化学式（Ａ）においてＲ1が炭素数１から３の飽和炭化水素基であり、ｎが２から５である請求項１１記載のワニス。
【請求項１３】
請求項１乃至７の何れか一項記載のポリアミドイミド樹脂の合成方法によって得られるポリアミドイミド樹脂１００質量部に対して、１種類以上の硬化剤を１〜１００質量部含有するポリアミドイミド樹脂組成物。
【請求項１４】
前記硬化剤が多官能型エポキシ化合物である請求項１３記載のポリアミドイミド樹脂組成物。
【発明の詳細な説明】
【技術分野】
【０００１】
本発明はポリアミドイミド樹脂の合成方法、および得られたポリアミドイミド樹脂、ならびにこのポリアミドイミド樹脂を用いたワニスとポリアミドイミド樹脂組成物とに関する。
【背景技術】
【０００２】
ポリアミドイミド樹脂は、高絶縁性、高耐熱性、高強度性、高耐摩耗性、高耐溶剤性等の優れた特性を多数有しているため、各種の基材のコート剤として広く使用され、例えば、エナメル線用ワニス、耐熱塗料、防錆塗料、基材保護膜等として使用されている。
ポリアミドイミド樹脂の一般的な製造法については公知（例えば、特許文献１参照）であり、従来のポリアミドイミド樹脂は、ジフェニルメタンジイソシアネートと無水トリメリット酸を材料に使用し、大量のポリアミドイミド樹脂を連続的かつ安価に製造できるという工業的に優れたイソシアネート法により製造されている。
このように、耐熱性、耐薬品性及び耐溶剤性に優れたポリアミドイミド樹脂の合成には、Ｎ−メチルピロリドン（ＮＭＰ）、Ｎ，Ｎ−ジメチルアセトアミド、Ｎ，Ｎ−ジメチルホルムアミド等のアミド系溶媒が用いられている。アミド系溶媒はポリアミドイミド樹脂を非常に良く溶解し、高沸点、低凝固点であることから非常に取り扱い易い溶媒である（例えば、特許文献２参照）。
しかし、上記アミド系溶媒は、ヨーロッパ圏において、生殖毒性があるとの報告があり、ヨーロッパを中心に塗布膜、構造物中の残存溶媒の取り扱いを含めアミド系溶媒の取り扱いに注意する必要がある（例えば、非特許文献１参照）。特に、ヨーロッパでは、アミド系溶媒を使用しない動きがある。
このようなアミド系溶媒に関する課題を解決するために、アミド系溶媒に代わる溶媒が種々検討されているが、耐熱性、耐薬品性及び耐溶剤性に優れた高分子量のポリアミドイミド樹脂を合成することができない状況である。
【先行技術文献】
【特許文献】
【０００３】
【特許文献１】特公昭４４−１９２７４号公報
【特許文献２】特開平１０−２６５６７０号公報
【非特許文献】
【０００４】
【非特許文献１】認可のためのSVHC(高懸念物質)候補リスト(化学物質国際対応ネットワーク)
【発明の概要】
【発明が解決しようとする課題】
【０００５】
耐熱性、耐薬品性及び耐溶剤性に優れたポリアミドイミド樹脂の合成には、環境、人体への配慮からＮ−メチルピロリドン（ＮＭＰ）等アミド系溶媒を用いないことが求められている。
本発明は、上述した問題を解決するためになされたものであって、環境、人体へ悪影響を与え難い溶媒を用い、耐熱性、耐薬品性及び耐溶剤性に優れたポリアミドイミド樹脂を提供することを目的としている。
【課題を解決するための手段】
【０００６】
本発明は、以下に関する。
１．尿素結合を有する溶媒中で、（１）ジイソシアネート化合物と、（２−ａ）酸無水物基を有する３価のカルボン酸誘導体とを重合させて得られるポリアミドイミド樹脂の合成方法。
２．前記（１）成分及び（２−ａ）成分に、さらに（２−ｂ）ジカルボン酸化合物又はジオール化合物の少なくとも１以上を重合成分として加える項１記載のポリアミドイミド樹脂の合成方法。
３．前記（１）成分及び（２−ａ）成分に、さらに（２−ｃ）酸無水物基を２個有する４価のカルボン酸誘導体を重合成分として加える項１又は２記載のポリアミドイミド樹脂の合成方法。
４．前記溶媒が、下記化学式（Ａ）で示す構造のものである項１乃至３の何れか一項記載のポリアミドイミド樹脂の合成方法。
【化１】
2014031420.tif 000002
（式中、Ｒ1は炭素数が１から９の飽和炭化水素基を示す。ｎは、１から１０の整数を示す。）
５．前記化学式（Ａ）において、Ｒ1が炭素数１から３の飽和炭化水素基であり、ｎが２から５である項４記載のポリアミドイミド樹脂の合成方法。
６．前記（２−ａ）酸無水物基を有する３価のカルボン酸誘導体が、化学式（Ｂ）で示される化合物のうちの何れか１種以上である項１乃至５の何れか一項記載のポリアミドイミド樹脂の合成方法。
【化２】
2014031420.tif 000003
（ただし、式（Ｉ）中、Ｘは−ＣＨ2−、−ＣＯ−、―ＳＯ2―、又は−Ｏ−を示す。）
７．前記（１）成分が、化学式（Ｃ）で示される化合物のうちの何れか１種以上である項１乃至６の何れか一項記載のポリアミドイミド樹脂の合成方法。
【化３】
2014031420.tif 000004
（ただし、式中、ＸはＯ、又はＣＨ2を示す。）
８．項１乃至７の何れか一項記載のポリアミドイミド樹脂の合成方法によって得られるポリアミドイミド樹脂。
９．前記ポリアミドイミド樹脂の数平均分子量が１０，０００〜７５，０００である項８記載のポリアミドイミド樹脂。
１０．項１乃至７の何れか一項記載のポリアミドイミド樹脂の合成方法によって得られるポリアミドイミド樹脂を尿素結合を有する溶媒に溶解したワニス。
１１．前記溶媒が上記化学式（Ａ）で示す構造のものである項１０記載のワニス。
１２．前記化学式（Ａ）においてＲ1が炭素数１から３の飽和炭化水素基であり、ｎが２から５である項１１記載のワニス。
１３．項１乃至７の何れか一項記載のポリアミドイミド樹脂の合成方法によって得られるポリアミドイミド樹脂１００質量部に対して、１種類以上の硬化剤を１〜１００質量部含有するポリアミドイミド樹脂組成物。
１４．前記硬化剤が多官能型エポキシ化合物である項１３記載のポリアミドイミド樹脂組成物。
【発明の効果】
【０００７】
本発明によれば、環境、人体へ悪影響が少ない溶媒を使用し、耐熱性、耐薬品性及び耐溶剤性に優れたポリアミドイミド樹脂及びポリアミド樹脂組成物を提供することが可能となった。
【発明を実施するための形態】
【０００８】
本発明のポリアミドイミド樹脂の合成方法は、尿素結合を有する溶媒中で、ジイソシアネート化合物と酸無水物機を有する３価のカルボン酸誘導体などとを重合させるものである。
本発明で用いる尿素結合を有する溶媒としては、分子中に尿素結合を有するものであればよいが、これらのなかでも化学式（Ａ）で示されるものが好ましく、このようなものとしては、例えば、
【化４】
2014031420.tif 000005
等が挙げられる。これらの溶媒は、必要に応じて単独又は混合して用いられる。
【０００９】
本発明で用いる（２−ａ）酸無水物基を有する３価のカルボン酸誘導体としては、例えば一般式（Ｉ）及び（II）で示す化合物を使用することができ、イソシアネートまたはアミノ基と反応する酸無水物基を有する３価のカルボン酸の誘導体であればよく、特に制限はない。耐熱性、コスト面等を考慮すれば、トリメリット酸無水物が特に好ましい。これらの酸無水物基を有する３価のカルボン酸の誘導体は、目的に応じて単独又は混合して用いられる。
【００１０】
【化５】
2014031420.tif 000006
（ただし、式（Ｉ）中、Ｘは−ＣＨ2−、−ＣＯ−、―ＳＯ2―、又は−Ｏ−を示す。）
【００１１】
本発明で用いる（２−ｂ）成分のジカルボン酸としては、例えば、フタル酸、イソフタル酸、テレフタル酸、ナフタレンジカルボン酸、オキシジ安息香酸等の芳香族ジカルボン酸、コハク酸、グルタル酸、アジピン酸、アゼライン酸、スベリン酸、セバシン酸、デカン二酸、ドデカン二酸、シクロヘキサンジカルボン酸等の脂肪族ジカルボン酸を使用することができる。機械的特性のバランスの観点からアジピン酸が特に好ましい。これらのジカルボン酸は、目的に応じて単独又は混合して用いられる。
【００１２】
本発明で用いる（２−ｂ）成分のジオール化合物としては、例えば、レゾルシノール、ヒドロキノン、ビフェニルジオール、ビスフェノールＡ、ナフタレンジオール、芳香族ポリカーボネートジオール、芳香族ポリカーボネートジオール−クロロギ酸二エステル等の芳香族ポリカーボネートジオールの誘導体など芳香族ジオール化合物、エチレングリコール、１，４−ブタンジオール、１，６−ヘキサンジオール、脂肪族ポリカーボネートジオール、脂肪族ポリカーボネートジオール−クロロギ酸二エステル等の脂肪族ポリカーボネートジオールの誘導体など脂肪族ジオール化合物が挙げられる。これらのジオール化合物は、目的に応じて単独又は混合して用いられる。
【００１３】
脂肪族ポリカーボネートジオール又はそれらの誘導体よりなる群から選ばれた少なくとも１種類以上のモノマを共重合させることがより好ましい。
【００１４】
脂肪族ポリカーボネートジオール又はその誘導体の量が脂肪族ポリカーボネートジオールを含まないポリアミドイミド樹脂に対して、脂肪族ポリカーボネートジオールが１モル％から５０モル％であると、従来のポリアミドイミド樹脂と比較して加工性及び密着性が向上するとともに、耐溶剤性にも優れるものが得られることから好ましいものとなる。
加工性及び密着性を向上させ、かつ耐溶剤性を保持するためには、脂肪族ポリカーボネートジオール又はその誘導体の量を５〜３０モル％とすることがより好ましい。
【００１５】
本発明になるポリアミドイミド樹脂を重合するために使用しうる脂肪族ポリカーボネートジオール類としては、例えば、ダイセル化学（株）製、商品名ＰＬＡＣＣＥＬ  ＣＤ−２０５、２０５ＰＬ、２０５ＨＬ、２１０、２１０ＰＬ、２１０ＨＬ、２２０、２２０ＰＬ、２２０ＨＬとして市販されているものが挙げられ、これらを単独又は２種類以上を組み合わせて使用することができる。
【００１６】
本発明で用いる（２−ｃ）酸無水物基を２個有する４価のカルボン酸誘導体としては、例えば、ビフェニルテトラカルボン酸二無水物、無水ピロメリット酸、オキシジフタル酸二無水物、ベンゾフェノンテトラカルボン酸二無水物、ジフェニルスルホンテトラカルボン酸二無水物、（ヘキサフルオロイソプロピリデン）ジフタル酸二無水物、ターフェニルテトラカルボン酸二無水物等が挙げられる。これらの化合物は、目的に応じて単独又は混合して用いられる。
【００１７】
また、上記の化合物以外にも、必要に応じ、ヒドロキシナフトエ酸、オキシナフトエ酸、ヒドロキシビフェニルカルボン酸、１，２−アミノドデカン酸、トリメチロールエタン、トリメチロールプロパン、グルコン酸、乳酸、フマル酸、ＤＬ−リンゴ酸、キシリトール、Ｄ−ソルビトール、ＤＬ−アラニン等を用いてもよい。
【００１８】
本発明で用いる（１）ジイソシアネート化合物としては、４，４′−ジフェニルメタンジイソシアネート、４，４′−ジフェニルエーテルジイソシアネート、キシリレンジイソシアネート、３，３’−ジメチルビフェニル−４，４’−ジイソシアネート、３，３′−ジフェニルメタンジイソシアネート、３，３′−ジメトキシビフェニル−４，４′−ジイソシアネート、パラフェニレンジイソシアネート、ヘキサメチレンジイソシアネート、トリレンジイソシアネート、ナフタレンジイソシアネート、トリレンジイソシアレート等が挙げられる。機械的特性の引張り強度と弾性率の観点から芳香族系を使用することが好ましく、このようなものとしては、例えば前記化学式（Ｃ）で示した各化合物があげられ、これらのうちでもコストを考慮すると４，４′−ジフェニルメタンジイソシアネートとトリレンジイソシアネートが特に好ましい。これらのジイソシアネート化合物は、目的に応じて単独又は混合して用いられる。
【００１９】
前記（１）ジイソシアネート化合物からなる成分と、（２−ａ）酸無水物基を有する３価のカルボン酸誘導体と、必要により加える（２−ｂ）ジカルボン酸化合物又はジオール化合物、及び（２−ｃ）酸無水物基を２個有する４価のカルボン酸誘導体からなる群から選ばれる成分の合計との使用量は、生成されるポリアミドイミド樹脂の分子量、架橋度の観点から、（２）成分である（２−ａ）酸無水物基を有する３価のカルボン酸誘導体と、（２−ｂ）ジカルボン酸化合物又はジオール化合物、及び（２−ｃ）酸無水物基を２個有する４価のカルボン酸誘導体からなる群から選ばれ成分との総量１．０モルに対して（１）ジイソシアネート化合物からなる成分の量を０．８〜１．１モルとすることが好ましく、０．９５〜１．０８モルとすることがより好ましく、特に１．０〜１．０８モル使用されることが好ましい。
【００２０】
本発明において、（２−ａ）酸無水物基を有する３価のカルボン酸誘導体に加えて、（２−ｂ）ジカルボン酸化合物又はジオール化合物を用いる場合、両者の配合割合（２−ａ）／（２−ｂ）は、当量比で０．９５／０．０５〜０．５０／０．５０とすることが好ましく、０．８５／０．１５〜０．６０／０．４０とすることがより好ましく、０．７５／０．２５〜０．６５／０．３５とすることが特に好ましい。この範囲であると、塗膜の柔軟性と耐熱性とに優れたポリアミドイミド樹脂が得られるため好ましいものとなる。
【００２１】
また、（２−ａ）酸無水物基を有する３価のカルボン酸誘導体に加えて、（２−ｃ）酸無水物基を２個有する４価のカルボン酸誘導体を用いる場合、両者の配合割合（２−ａ）／（２−ｃ）は、当量比で０．９５／０．０５〜０．５０／０．５０とすることが好ましく、０．８５／０．１５〜０．６０／０．４０とすることがより好ましく、０．７５／０．２５〜０．６５／０．３５とすることが特に好ましい。この範囲であると、塗膜の強度が優れたポリアミドイミド樹脂が得られるため好ましいものとなる。
【００２２】
なお、（２−ｂ）ジカルボン酸化合物又はジオール化合物と（２−ｃ）酸無水物基を２個有する４価のカルボン酸誘導体とを両方用いる場合には、両者の配合割合（２−ｂ）／（２−ｃ）は、当量比で０．９５／０．０５〜０．５０／０．５０とすることが好ましく、０．８５／０．１５〜０．６０／０．４０であることがより好ましい。
【００２３】
本発明に用いられるポリアミドイミド樹脂は例えば次の製造法で得ることができる。
１．（２−ａ）成分及び必要に応じて（２−ｂ）成分や（２−ｃ）成分と、ジイソシアネート成分（１）とを一度に使用し、反応させてポリアミドイミド樹脂を得る方法。
２．（２−ｂ）成分と、ジイソシアネート成分（１）の過剰量とを反応させて末端にイソシアネート基を有するアミドオリゴマーを合成した後、酸成分（２−ａ）及び必要に応じて（２−ｃ）成分を追加反応しポリアミドイミド樹脂を得る方法。
３．（２−ａ）成分及び必要に応じて（２−ｃ）成分の過剰量と、ジイソシアネート成分（１）を反応させて末端に酸又は酸無水物基を有するアミドイミドオリゴマーを合成した後、（２−ｂ）成分を追加し反応させてポリアミドイミド樹脂を得る方法。
なお、上記の反応において、反応温度としては、一般に、８０〜１８０℃程度の温度で行うことが好ましい。
【００２４】
このようにして得られたポリアミドイミド樹脂は、数平均分子量が１０，０００から７５，０００のものが好ましい。数平均分子量が１０，０００未満では塗膜の強度が低下する傾向があり、７５，０００を超えると、塗料として適切な濃度で溶媒に溶解した時に粘度が高くなり、塗装時の作業性が劣る傾向がある。これらの観点から、ポリアミドイミド樹脂の数平均分子量は１５，０００から５０，０００とすることが好ましく、２０，０００から３５，０００とすることがより好ましい。
【００２５】
なお、ポリアミドイミド樹脂の数平均分子量は、樹脂合成時にサンプルリングしてゲルパーミエーションクロマトグラフ（ＧＰＣ）により、標準ポリスチレンの検量線を用いて測定し、目的の数平均分子量になるまで合成を継続することにより上記範囲に管理される。
【００２６】
以上のようにして得られるポリアミドイミド樹脂は、反応終了後メタノールやアセトンなどの貧溶媒中に投入し、析出させて固形状の樹脂とすることもできるし、得られたポリアミドイミド樹脂を反応に用いた尿素結合を有する溶媒に溶解させた状態のワニスとすることもできる。なお、ここで溶解させる溶媒としては、ポリアミドイミド樹脂を溶解できるものであれば、いずれも用いることができるが、本発明の目的からいって、アミド系溶媒ではなく、上記の尿素結合を有する溶媒を用いることが好ましいものである。
【００２７】
本発明で得られるポリアミドイミド樹脂は、通常、十分な耐溶剤性を得るために、加熱硬化時における樹脂同士の重合反応及び架橋反応を促進させる目的で、多官能型エポキシ化合物、イソシアネート化合物、アミン化合物、メラミン化合物、ポリエステル化合物等の硬化剤を配合し、ポリアミドイミド樹脂組成物として用いることが好ましい。
【００２８】
硬化剤としては、本発明で得られるポリアミドイミド樹脂との反応性及び得られる塗膜特性から、特に多官能型エポキシ化合物の併用が好ましい。
多官能型エポキシ化合物としては、ビスフェノールＡ型、ビスフェノールＦ型、ノボラック型、アミン型、アルコール型、ビフェニル型、エステル型等特に制限はなく、複数のものを同時に併用することができる。これらのうちでも、ビスフェノールＡ型、ビスフェノールＦ型、ビフェニル型を用いることが好ましい。
【００２９】
多官能型エポキシ化合物等の硬化剤の配合量は、ポリアミドイミド樹脂１００重量部に対して１〜１００重量部とすることが好ましい。
硬化剤の量をこの範囲とすることが、重合反応及び架橋反応の促進効果が十分に得られ、得られる塗膜の耐溶剤性に優れるものが得られる点で好ましく、１０〜６０重量部とすることがより好ましい。
【００３０】
以上のようにして得られる本発明のポリアミドイミド樹脂及びポリアミドイミド組成物は、尿素結合を有する溶媒等の極性溶媒、キシレン、トルエン等の芳香族炭化水素系溶媒、メチルエチルケトン、メチルイソブチルケトン等のケトン化合物類、エタノール、２−プロパノール、エチレングリコール等のアルコール類、ジエチルエーテル、ジエチレングリコールジエチルエーテル等のエーテル化合物類などの溶媒に溶解され、適当な粘度に調整してワニスないしは塗料とすることができる。ワニスないし塗料とする場合、一般に固形分は１０〜５０重量％とされる。
【００３１】
本発明のポリアミドイミド樹脂又はポリアミドイミド樹脂組成物を塗膜成分として含有するワニスないし塗料には、通常、前記の溶媒に加え、必要に応じ、揺変性付与剤、顔料、充填材、硬化促進剤、重合禁止剤、等を配合することができる。
揺変性付与剤としては、例えば、微粒子シリカ、有機ベントナイト、有機高分子微粒子等が挙げられる。
顔料、充填材としては、例えば、酸化鉄、酸化チタン、酸化アルミニウム、硫酸バリウム、炭酸カルシウム、炭酸マグネシウム、タルク、クレーシリカ等が挙げられる。
【００３２】
本発明で得られるポリアミドイミド樹脂やポリアミドイミド樹脂組成物を塗膜成分としてなるワニスないし塗料は、被塗物に塗布、硬化させて、被塗物表面に塗膜を形成することができる。
【００３３】
特に本発明のポリアミドイミド樹脂の合成方法は、従来のポリアミドイミド樹脂の合成方法と比較して、環境、人体への悪影響を与え難い尿素系溶媒を用いポリアミドイミド樹脂合成し、優れた加工性及び密着性を有する柔軟な塗膜を形成することができ、かつ耐溶剤性を保持することができることから、高加工性、高密着性及び高耐溶剤性の要求される多種多様な用途において多大な有益性を有している。
【実施例】
【００３４】
次に本発明の実施例について説明するが、本発明はこれらの実施例に限定されるものではなく、発明の主旨に基づいたこれら以外の多くの実施態様を含むことは言うまでもない。
【００３５】
実施例１
無水トリメリット酸２８８．２ｇ、４，４′−ジフェニルメタンジイソシアネート３７５．４ｇ、Ｎ，Ｎ’−ジメチルエチレンウレア１２９０．９ｇを温度計、攪拌機、冷却管を備えたフラスコに入れ、乾燥させた窒素気流中で攪拌しながら１時間かけて徐々に昇温して１２０℃まで上げた。反応により生ずる炭酸ガスの急激な発泡に注意しながら徐々に昇温して１４０℃まで上げ、加熱開始から６時間加熱を続けた後反応を停止させ、ポリアミドイミド樹脂溶液を得た。
このポリアミドイミド樹脂溶液の不揮発分（２００℃−２ｈ）は３１．７重量％で、粘度（２５℃）は７．４Ｐａ・ｓであった。また、ポリアミドイミド樹脂の数平均分子量は４８，０００であった。
【００３６】
なお、数平均分子量はＧＰＣを用い、次の条件にて測定し、標準ポリスチレンに換算した値として算出した。
機種：日立    Ｌ６０００
検出器：日立  Ｌ４０００型ＵＶ
波長：２７０ｎｍ
データ処理機：ＡＴＴ  ８
カラム：Ｇｅｌｐａｃｋ  ＧＬ−Ｓ３００ＭＤＴ−５×２
カラムサイズ：８ｍｍφ×３００ｍｍ
溶媒：ＤＭＦ／ＴＨＦ＝１／１（リットル）＋リン酸０．０６Ｍ＋臭化リチウム０．０６Ｍ
試料濃度：５ｍｇ／１ｍｌ
注入量：５μｌ
圧力：４９ｋｇｆ／ｃｍ2（４．８×１０6Ｐａ）
流量：１．０ｍｌ／ｍｉｎ
【００３７】
実施例２
無水トリメリット酸２８８．２ｇ、４，４′−ジフェニルメタンジイソシアネート１８７．７ｇ、トリレンジイソシアネート１３０．６ｇ、Ｎ，Ｎ’−ジメチルエチレンウレア１１８０．０ｇを温度計、攪拌機、冷却管を備えたフラスコに入れ、乾燥させた窒素気流中で攪拌しながら１時間かけて徐々に昇温して１２０℃まで上げた。反応により生ずる炭酸ガスの急激な発泡に注意しながら徐々に昇温して１４０℃まで上げ、加熱開始から６時間加熱を続けた後反応を停止させ、ポリアミドイミド樹脂溶液を得た。
このポリアミドイミド樹脂溶液の不揮発分（２００℃−２ｈ）は３１．５重量％で、粘度（２５℃）は３．６Ｐａ・ｓであった。また、ポリアミドイミド樹脂の数平均分子量は３６，０００であった。
【００３８】
実施例３
無水トリメリット酸２８８．２ｇ、４，４′−ジフェニルメタンジイソシアネート１８７．７ｇ、４，４′−ジイソシアナト−３，３′−ジメチルビフェニル１９８．２ｇ、Ｎ，Ｎ’−ジメチルエチレンウレア１３１０．９ｇを温度計、攪拌機、冷却管を備えたフラスコに入れ、乾燥させた窒素気流中で攪拌しながら１時間かけて徐々に昇温して１２０℃まで上げた。反応により生ずる炭酸ガスの急激な発泡に注意しながら徐々に昇温して１４０℃まで上げ、加熱開始から６時間加熱を続けた後反応を停止させ、ポリアミドイミド樹脂溶液を得た。
このポリアミドイミド樹脂溶液の不揮発分（２００℃−２ｈ）は３１．２重量％で、粘度（２５℃）は３．４Ｐａ・ｓであった。また、ポリアミドイミド樹脂の数平均分子量は３３，０００であった。
【００３９】
実施例４
無水トリメリット酸４３０．３ｇ、アジピン酸１４０．３ｇ、４，４′−ジフェニルメタンジイソシアネート８００．８ｇ、Ｎ，Ｎ’−ジメチルエチレンウレア２８０９．９ｇを温度計、攪拌機、冷却管を備えたフラスコに入れ、乾燥させた窒素気流中で攪拌しながら２時間かけて徐々に昇温して１３０℃まで上げた。反応により生ずる炭酸ガスの急激な発泡に注意しながら１３０℃を保持し、このまま７時間加熱を続けた後反応を停止させ、ポリアミドイミド樹脂溶液を得た。
このポリアミドイミド樹脂溶液の不揮発分（２００℃−２ｈ）は３０．２重量％で、粘度（２５℃）は３．５Ｐａ・ｓであった。また、ポリアミドイミド樹脂の数平均分子量は３５，０００であった。
【００４０】
実施例５
無水トリメリット酸３１２．８ｇ、アジピン酸９９．４ｇ、イソフタル酸２０．２ｇ、４，４′−ジフェニルメタンジイソシアネート５７７．７ｇ、トリレンジイソシアネート２７．５ｇをＮ，Ｎ’−ジメチルエチレンウレア２６６８．３ｇを温度計、攪拌機、冷却管を備えたフラスコに入れ、乾燥させた窒素気流中で攪拌しながら１時間かけて徐々に昇温して１１０℃まで上げた。反応により生ずる炭酸ガスの急激な発泡に注意しながら１１０℃を保ち、加熱開始から８時間加熱を続けた後反応を停止させ、ポリアミドイミド樹脂溶液を得た。
このポリアミドイミド樹脂溶液の不揮発分（２００℃−２ｈ）は２６．５重量％で、粘度（２５℃）は１．１Ｐａ・ｓであった。また、ポリアミドイミド樹脂の数平均分子量は２０，０００であった。
【００４１】
実施例６
無水トリメリット酸２１６．１ｇ、セバシン酸７５．８ｇ、４，４′−ジフェニルメタンジイソシアネート３６７．９ｇ、Ｎ，Ｎ’−ジメチルエチレンウレア１２８０．９ｇを温度計、攪拌機、冷却管を備えたフラスコに入れ、乾燥させた窒素気流中で攪拌しながら１時間かけて徐々に昇温して１２０℃まで上げた。反応により生ずる炭酸ガスの急激な発泡に注意しながら徐々に昇温して１４０℃まで上げ、加熱開始から６時間加熱を続けた後反応を停止させ、ポリアミドイミド樹脂溶液を得た。
このポリアミドイミド樹脂溶液の不揮発分（２００℃−２ｈ）は３１．８重量％で、粘度（２５℃）は７．６Ｐａ・ｓであった。また、ポリアミドイミド樹脂の数平均分子量は５０，０００であった。
【００４２】
実施例７
無水トリメリット酸４３０．３ｇ、１，６−ヘキサンジオール１１３．４ｇ、４，４′−ジフェニルメタンジイソシアネート８００．８ｇ、Ｎ，Ｎ’−ジメチルエチレンウレア２７５５．０ｇを温度計、攪拌機、冷却管を備えたフラスコに入れ、乾燥させた窒素気流中で攪拌しながら２時間かけて徐々に昇温して１３０℃まで上げた。反応により生ずる炭酸ガスの急激な発泡に注意しながら１３０℃を保持し、このまま７時間加熱を続けた後反応を停止させ、ポリアミドイミド樹脂溶液を得た。
このポリアミドイミド樹脂溶液の不揮発分（２００℃−２ｈ）は３０．３重量％で、粘度（２５℃）は３．３Ｐａ・ｓであった。また、ポリアミドイミド樹脂の数平均分子量は３４，０００であった。
【００４３】
実施例８
無水トリメリット酸４３４．９ｇ、ピロメリット酸無水物１０．１ｇ、４，４′−ジフェニルメタンジイソシアネート５７８．１ｇ、Ｎ，Ｎ’−ジメチルエチレンウレア３８５０．０ｇを温度計、攪拌機、冷却管を備えたフラスコに入れ、乾燥させた窒素気流中で攪拌しながら２時間かけて徐々に昇温して１３０℃まで上げた。反応により生ずる炭酸ガスの急激な発泡に注意しながら１３０℃を保持し、このまま７時間加熱を続けた後反応を停止させ、ポリアミドイミド樹脂溶液を得た。
このポリアミドイミド樹脂溶液の不揮発分（２００℃−２ｈ）は１９．０重量％で、粘度（２５℃）は５．１Ｐａ・ｓであった。また、ポリアミドイミド樹脂の数平均分子量は４１，０００であった。
【００４４】
実施例９
無水トリメリット酸３５２．８ｇ、イソフタル酸７６．８ｇ、ピロメリット酸無水物２．５ｇ、４，４′−ジフェニルメタンジイソシアネート５７８．１ｇアジピン酸１４０．３ｇ、４，４′−ジフェニルメタンジイソシアネート８００．８ｇ、Ｎ，Ｎ’−ジメチルエチレンウレア２７４９．９ｇを温度計、攪拌機、冷却管を備えたフラスコに入れ、乾燥させた窒素気流中で攪拌しながら２時間かけて徐々に昇温して１３０℃まで上げた。反応により生ずる炭酸ガスの急激な発泡に注意しながら１３０℃を保持し、このまま７時間加熱を続けた後反応を停止させ、ポリアミドイミド樹脂溶液を得た。
このポリアミドイミド樹脂溶液の不揮発分（２００℃−２ｈ）は２４．９重量％で、粘度（２５℃）は２．１Ｐａ・ｓであった。また、ポリアミドイミド樹脂の数平均分子量は２５，０００であった。
【００４５】
比較例１
無水トリメリット酸１６７．１ｇ、４，４−ジフェニルメタンジイソシアネート２２２．１ｇ、Ｎ−メチル−２−ピロリドン８０８．４ｇを温度計、攪拌機、冷却管を備えたフラスコに入れ、乾燥させた窒素気流中で攪拌しながら２時間かけて徐々に昇温して１３０℃まで上げた。反応により生ずる炭酸ガスの急激な発泡に注意しながら１３０℃を保持し、このまま６時間加熱を続けた後反応を停止させ、ポリアミドイミド樹脂溶液を得た。
このポリアミドイミド樹脂溶液の不揮発分（２００℃−２ｈ）は２９．３重量％で、粘度（２５℃）は４．０Ｐａ・ｓであった。また、ポリアミドイミド樹脂の数平均分子量は２５，０００であった。
【００４６】
試験例１
実施例１から９、及び比較例１で得られたポリアミドイミド樹脂をガラス基板の上に塗布して機械的特性を、アルミニウム基板Ａ１０５０Ｐ（１．０×５０×１５０ｍｍ、（株）パルテック製）の上に塗布して鉛筆硬度と密着性をそれぞれ測定した。
【００４７】
［機械的特性］
実施例１から９、及び比較例１で得られたポリアミドイミド樹脂を塗布した基板を８０℃で１０分間予備乾燥させた後、２５０℃で３０分間加熱硬化し、塗膜厚が５ヶ所の平均値が２０μｍ、幅１０ｍｍ、長さが６０ｍｍの塗膜を得た。得られた塗膜を、引張試験機（島津製作所製オートグラフＡＧＳ−５ｋＧ）を用いてチャック間長さ２０ｍｍ、引張速度５ｍｍ／分の条件で引張試験を行い、機械的特性（強度、弾性率および伸び率）を求めた。
【００４８】
［鉛筆硬度］
実施例１から９、及び比較例１で得られたポリアミドイミド樹脂を塗布した基板を８０℃で１０分間予備乾燥させた後、２５０℃で３０分間加熱硬化し、塗膜厚が５ヶ所の平均値が２０μｍの塗膜を得た。この塗膜を鉛筆で削り、傷発生時の鉛筆の硬さを記録した。
【００４９】
［密着性］
実施例１から９、及び比較例１で得られたポリアミドイミド樹脂を塗布した基板を８０℃で１０分間予備乾燥させた後、２５０℃で３０分間加熱硬化し、塗膜厚が５ヶ所の平均値が２０μｍの塗膜を得た。この塗膜を１ｍｍ四方のマスを１０×１０マス作製し、粘着テープ（ニチバン製）にて５回剥離を行い、残ったマス目の数を数えた。
【００５０】
結果を表１に示す。
【表１】
2014031420.tif 000007
【００５１】
実施例１０
実施例１で得られたポリアミドイミド樹脂溶液３０ｇを２００ｍｌの三角フラスコに秤取り、Ｎ，Ｎ’−ジメチルエチレンウレア７０ｇで希釈し希釈溶液を準備した。次に、アセトン７５０ｇ及び精製水７５０ｇを２Ｌビーカーに入れた後、ビーカー内の溶液を攪拌機でよく混合する。溶液を攪拌機で攪拌しながら、準備した希釈溶液１００ｇを２Ｌビーカー内に徐々に滴下すると、溶液中に、樹脂が析出した。析出した樹脂をろ過により回収した後、回収した樹脂を７０℃の乾燥機中で９６時間乾燥して樹脂粉体を得た。
【００５２】
樹脂粉体中に残存する、残存ＮＭＰ量はガスクロマトグラフィーを用い測定した。その結果を表２に示した。なお、ガスクロマトグラフィーの測定条件を以下に記載する。
機種：ＧＬサイエンス    ＧＣ−４０００
Ｃａｒｒｉｅｒ  ｇａｓ：ヘリウム  ５．０ｍＬ／ｍｉｎ
検出器：ＦＩＤ
カラム：ＴＣ−ＷＡＸ  ｐｏｌｙｅｔｈｙｌｅｎｅ  Ｇｌｙｃｏｌ
カラムサイズ：０．５３ｍｍφ×３０ｍ
温度  ｉｎｊｅｃｔｉｏｎ：２５０℃
Ｄｅｔｅｃｔｏｒ  ：２５０℃
Ｏｖｅｎ          ：６０℃（５ｍｉｎ）→１５℃／ｍｉｎ→２２０℃
【００５３】
比較例２
比較例１で得られたポリアミドイミド樹脂溶液３０ｇを２００ｍｌの三角フラスコに秤取り、Ｎ−メチル−２−ピロリドン７０ｇで希釈し希釈溶液を準備した。次に、アセトン７５０ｇ及び精製水７５０ｇを２Ｌビーカーに入れた後、ビーカー内の溶液を攪拌機でよく混合する。溶液を攪拌機で攪拌しながら、準備した希釈溶液１００ｇを２Ｌビーカー内に徐々に滴下すると、溶液中に、樹脂が析出した。析出した樹脂をろ過により回収した後、回収した樹脂を７０℃の乾燥機中で９６時間乾燥して樹脂粉体を得た。次いで、実施例１０と同様にして、樹脂粉体中に残存するＮＭＰ量を測定した。その結果を表２に示した。
【００５４】
【表２】
2014031420.tif 000008
【００５５】
表１より実施例１から９で得られた、ポリアミドイミド樹脂から作製された塗膜は、比較例１で得られたポリアミドイミド樹脂から作製された塗膜と比較して、機械的特性の引張り強度、弾性率及び伸び率が同程度の値を示すことが分かった。また、樹脂粉体中に残存するＮＭＰ量は、実施例１０では、検出限界以下であったが、比較例２では１０００ｐｐｍと大きな値を示した。本発明はポリアミドイミド樹脂の合成にＮＭＰのようなアミド系溶媒以外の溶媒を用いポリアミドイミド樹脂を合成でき、塗膜の機械特性や鉛筆硬度、密着性などは従来の溶媒を用いた場合に比べて同等ないしは同等以上の性能を有するものであり、粉体中にＮＭＰ等のアミド溶媒を含まない合成方法が可能となることが分かる。